FR 2964951 A1 20120323 FR 1003730 A 20100920 Récipient à portion annulaire cintrée surépaissie L'invention a trait à la fabrication des récipients, notamment bouteilles, flacons, par formage à partir d'ébauches (généralement des préformes, bien qu'il puisse s'agir de récipients intermédiaires) en matière plastique tel que polyéthylène téréphtalate (PET). La fabrication des récipients comporte deux étapes principales : une étape de chauffe au cours de laquelle les ébauches sont exposées au rayonnement électromagnétique de sources émettant dans l'infrarouge, suivie d'une étape de formage au cours de laquelle un fluide (notamment un gaz) sous pression est injecté dans les ébauches ainsi chauffées pour leur donner la forme finale du récipient. On cherche généralement à obtenir une bonne homogénéité de matière du récipient - c'est-à-dire une épaisseur de paroi sensiblement constante - de manière à assurer une bonne tenue mécanique du récipient. Toutefois, pour certaines applications on peut souhaiter atteindre cet objectif non pas en recherchant l'homogénéité de matière, mais au contraire en réalisant des surépaisseurs dans la paroi du récipient sur des zones périmétriques, comme cela est décrit dans le brevet français FR 2 703 944 (et dans son équivalent américain US 5 681 521) au nom de la demanderesse. Dans la pratique, la tenue mécanique d'un tel récipient muni de surépaisseurs périmétriques n'est pas bien supérieure à celle d'un récipient de forme identique mais d'épaisseur constante. Cette relative médiocrité du résultat ne justifie pas les coûteuses modifications techniques de l'installation de chauffage, et en particulier, comme cela est décrit dans le brevet FR 2 703 944, la disposition de zones alternativement réfléchissantes et non réfléchissantes en regard des moyens de chauffage. L'invention vise notamment à améliorer les performances mécaniques des récipients. A cet effet, l'invention propose un récipient en matière thermoplastique présentant un corps s'étendant suivant un axe principal, dans lequel le corps présente au moins une zone annulaire cintrée, surépaissie. S001 B072 FR / B1039 / TQD On constate qu'un tel récipient présente notamment une grande résistance à l'ovalisation, ce qui permet une prise en main sans grand risque d'écrasement. La zone annulaire cintrée peut présenter une épaisseur de paroi variable. Selon un mode de réalisation, le récipient comprend une alternance de zones annulaires bulbeuses et de zones annulaires cintrées, dont le diamètre hors tout est inférieur à celui des zones bulbeuses. Les zones bulbeuses présentent par exemple une concavité tournée vers l'intérieur du récipient, tandis que les zones annulaires cintrées présentent une concavité tournée vers l'extérieur du récipient. Selon un mode de réalisation, les zones annulaires cintrées présentent une épaisseur de paroi supérieure à celle des zones annulaires bulbeuses. Par ailleurs, les zones annulaires cintrées peuvent présenter une extension axiale inférieure à celle des zones bulbeuses. Par exemple, le rapport entre l'extension axiale des zones annulaires cintrées et l'extension axiale des zones bulbeuses est compris entre 1 et 5. Les zones bulbeuses peuvent présenter une épaisseur de paroi sensiblement constante. Quant aux zones cintrées, elles peuvent présenter : localement, une épaisseur de paroi égale ou supérieure au double de l'épaisseur de paroi des zones bulbeuses ; des diamètres hors tout sensiblement égaux. D'autres objets et avantages de l'invention apparaîtront à la lumière de la description faite ci-après en référence aux dessins annexés dans lesquels : la figure 1 est une vue en perspective illustrant partiellement une unité de chauffe comprenant une paroi tapissée de sources infrarouge ponctuelles, devant laquelle défilent des préformes ; la figure 2 est une vue de face de l'unité de chauffe de la figure 1 ; la figure 3 est une vue de l'unité de chauffe de la figure 2, en coupe transversale selon le plan de coupe III-III ; S001 B072 FR / B1039 / TQD la figure 4 est un schéma montrant, au centre, une préforme chauffée de manière sélective, sur la gauche, un diagramme illustrant le profil de l'intensité rayonnée par les sources en regard de la préforme et, sur la droite, un thermogramme illustrant les variations de la température de la préforme ; la figure 5 est une vue en coupe montrant, en pointillés, la préforme et, en traits pleins le récipient formé ; des encarts montrent certains détails de la paroi du récipient, à échelle agrandie ; la figure 6 est une vue en coupe montrant une variante de réalisation du récipient. Sur les figures 1 à 3 est schématiquement représentée une unité 1 de chauffe d'ébauches 2 de récipients au défilé. Les ébauches 2 sont en l'occurrence des préformes, mais il pourrait s'agir de récipients intermédiaires ayant subi des opérations temporaires de formage et destinées à subir une ou plusieurs opérations subséquentes pour l'obtention des récipients définitifs. Chaque préforme 2, réalisée dans une matière thermoplastique telle que polyéthylène téréphtalate (PET), comprend un col 3, qui n'est pas (ou peu) soumis à la chauffe et dont la forme est définitive, et un corps 4 qui se termine, à l'opposé du col 3, par un fond 5 hémisphérique. A la jonction entre le col 3 et le corps 4, la préforme 2 présente une collerette 6 par laquelle la préforme 2 est suspendue à diverses étapes de la fabrication du récipient. Dans l'unité 1 de chauffe toutefois, les préformes 2 sont fixées à des supports pivotants appelés tournettes, qui entraînent les préformes 2 en rotation autour de leur axe A principal de manière à exposer l'ensemble du corps 4 à la chauffe. Sur les figures 1 à 3, on a représenté les préformes 2 col 3 en haut, mais cette représentation est arbitraire et illustrative, et les préformes 2 pourraient être orientées col 2 en bas. L'unité 1 de chauffe présente une paroi 7 rayonnante en regard de laquelle défilent les préformes 2. Cette paroi 7 est tapissée d'une pluralité de sources 8 de rayonnement électromagnétique émettant de S001 B072 FR / B1039 / TQD manière à la fois monochromatique (ou pseudo-monochromatique), et directive vers les préformes 2, dans le domaine de l'infrarouge. En théorie, une source monochromatique est une source idéale émettant une onde sinusoïdale de fréquence unique. En d'autres termes, son spectre en fréquence est constitué d'une seule raie de largeur spectrale nulle (Dirac). Dans la pratique, une telle source n'existe pas, une source réelle étant au mieux quasi-monochromatique, c'est-à-dire que son spectre en fréquence s'étend sur une bande de largeur spectrale faible mais non nulle, centrée sur une fréquence principale où l'intensité du rayonnement est maximale. Dans la présente description, une telle source réelle est dite monochromatique. Par ailleurs, dans la présente description, on qualifie de « pseudomonochromatique » une source émettant de manière quasi- monochromatique sur un spectre discret comprenant plusieurs bandes étroites centrées sur des fréquences principales distinctes. On parle également de source multimodes. En pratique, les sources 8 sont des diodes laser infrarouge organisées par juxtaposition et superposition pour former une matrice 9. Selon un mode préféré de réalisation, la matrice 9 est une matrice de diodes 8 laser à cavité verticale émettant par la surface (VCSEL), chaque diode 8 émettant par exemple un faisceau 10 laser d'une puissance unitaire nominale de l'ordre du Watt à une longueur d'onde située dans la plage des infrarouges courts et moyens - par exemple de l'ordre de 1 pm. A l'échelle des préformes, les diodes 8 peuvent être considérées comme des sources ponctuelles, qui émettent chacune un rayonnement directif, c'est-à-dire sous forme d'un faisceau 10 lumineux dont le demi-angle solide au sommet est fermé, et de préférence compris entre 10° et 60°. Le faisceau 10 peut être symétrique de révolution (i.e. à section circulaire), ou non symétrique de révolution (par exemple à section elliptique). L'objet de la présente demande n'est pas de décrire en détail la structure de la matrice 9 de diodes 8. C'est pourquoi on a représenté la matrice 9 de manière simplifiée, sous forme d'une plaque, les diodes 8 apparaissant sous forme de points. S001 B072 FR / B1039 / TQD L'unité 1 de chauffe est conçue pour permettre une modulation de la puissance (on parle également de l'intensité) du rayonnement émis par chaque diode 8, ou par groupes de diodes. En l'occurrence, la matrice 9 est subdivisée en plusieurs zones 9A, 9B,...,91 superposées, regroupant chacune plusieurs lignes de diodes 8 dont la puissance est identique et modulée simultanément. Une telle modulation peut être réalisée par voie électronique, la puissance des diodes 8 de chaque zone 9A, 9B,...,91 étant par exemple visualisée sur un moniteur de contrôle. Ce moniteur peut être tactile et afficher, pour chaque zone, un curseur dont le glissement provoque la modulation de la puissance du rayonnement émis par les diodes 8 de la zone 9A, 9B,...,91 à une valeur comprise entre une valeur Pm,n minimale prédéterminée (par exemple nulle) et une valeur Pmax maximale correspondant par exemple à la puissance nominale des diodes 8. On a représenté sur la figure 2 un cas particulier de subdivision de la matrice 9 en zones 9A, 9B,...,91 superposées de hauteurs égales, matérialisées sur la figure par les accolades visibles sur la droite. On voit sur le dessin que le corps 4 de la préforme 2 est d'une hauteur inférieure à celle de la matrice 9, qui est en effet adaptée à la chauffe de préformes 2 de hauteurs variées. Aussi, on n'a matérialisé sur la figure que les zones 9A, 9B,...,91 actives situées en regard de la préforme 2, et dont le rayonnement est susceptible d'atteindre celle-ci, les zones situées au-dessous étant considérées comme inactives, c'est-à-dire, soit qu'elles sont complètement éteintes, soit, lorsque la valeur Pmin minimale n'est pas nulle, que leur puissance est, par défaut, réglée à cette valeur minimale. Arbitrairement, à des fins de lisibilité on a représenté sur les figures 1 à 3 une faible densité de diodes 8, telle que chaque zone 9A, 9B,...,91 ne comprend que trois lignes de diodes 8. En pratique, la densité de diodes sur une plaque VCSEL est bien supérieure, et chaque zone 9A, 9B,...,91 peut comprendre un nombre de lignes de diodes 8 bien supérieur à trois. On souhaite procéder à une chauffe sélective de chaque préforme 2, de manière à obtenir des variations de la température de paroi du corps 4 suivant son axe A et, plus précisément, une alternance de régions 4A, 4B,...,41 annulaires (ou tranches) chaudes et froides. S001 B072 FR / B1039 / TQD A cet effet, on règle la puissance des zones 9A, 9B,...,91 alternativement à une valeur élevée (égale au maximum ou voisine de celui-ci, c'est-à-dire avec une atténuation de 10 ou 20%) et à une valeur faible (égale au minimum ou voisine de celui-ci, c'est-à-dire avec une majoration de 10 ou 20%), en veillant à ce que la zone 9A supérieure, située en regard de la région sous col du corps 4 et la zone 91 inférieure, située en regard du fond, soient réglées à la valeur élevée. On qualifie de « allumées » les diodes 8 et les zones dont la puissance des diodes 8 est réglée à la valeur élevée, et de « éteintes » les diodes 8 et les zones dont la puissance des diodes 8 est réglée à la valeur faible. Le diagramme de puissance est visible à gauche sur la figure 4. On voit que ce diagramme est crénelé. Ce réglage est également illustré sur la figure 3, où l'on a représenté les faisceaux 10 lumineux émis par les diodes 8 des zones 9A, 9C, 9E, 9G, 91 allumées, les diodes 8 éteintes étant considérées comme n'émettant aucun rayonnement, ou un rayonnement trop faible pour être pris en considération. On voit que, malgré la divergence des faisceaux 10 lumineux émis par chaque diode, rayonnant autour d'un axe X correspondant à la bissectrice de l'angle solide du faisceau 10 (cette bissectrice est perpendiculaire à la face interne de la matrice 9 et à l'axe A de la préforme 2), des tranches 4B, 4D, 4F, 4H du corps 4 ne sont pas soumises au rayonnement direct de la matrice 9. On qualifie de « éclairée » une tranche 4A, 4C, 4E, 4G, 41 du corps 4 soumise au rayonnement direct des diodes 8, et de « non éclairée » une tranche 4B, 4D, 4F, 4H du corps 4 qui n'est pas soumise au rayonnement direct des diodes 8, ou qui est soumise à un rayonnement faible, marginal de diodes 8 qui ne sont pas situées en regard de cette tranche, et dont la répartition de puissance est gaussienne. Si l'on considère comme négligeables les effets optiques liés à la préforme 2 elle-même, (diffraction, diffusion, réflexion), la présence effective de tranches 4B, 4D, 4F, 4H non éclairées dépend de plusieurs paramètres réglables, notamment : - l'angle solide des faisceaux 10 lumineux, S001 B072 FR / 81039 / TQD - la hauteur des zones 9A, 9C, 9E, 9G, 91 allumées et la hauteur des zones 9B, 9D, 9F, 9H éteintes (correspondant à l'écartement entre les zones 9A, 9C, 9E, 9G, 91 allumées), la distance de la préforme 2 à la matrice 9, la présence éventuelle de réflecteurs en regard de la matrice 9. En outre, la présence éventuelle de réflecteurs en regard de la matrice 9 peut également avoir une influence sur la répartition du rayonnement le long de la préforme 2. L'homme du métier peut ainsi régler ces facteurs pour obtenir l'alternance souhaitée de tranches 4A, 4C, 4E, 4G, 41 éclairées et de tranches 4B, 4D, 4F, 4H non éclairées. Dans l'exemple illustré sur la figure 3, l'angle solide des diodes 8 allumées est de 22° environ ; la hauteur des zones 9A-91 (allumées ou éteintes) et la distance de la préforme 2 à la matrice 9 sont telles qu'une alternance de tranches 4A, 4C, 4E, 4G, 41 éclairées et de tranches 4B, 4D, 4F, 4H non éclairées apparaît sur le corps. Une plaque 11 absorbante (ou réfléchissante) est disposée horizontalement dans l'interstice entre la paroi 7 rayonnante et les préformes 2, au niveau de la collerette 6, pour préserver le col 4 du rayonnement infrarouge. Compte tenu de la divergence des faisceaux 10 des diodes 8 allumées, ceux-ci se chevauchent et se combinent pour former, pour chaque zone 9A, 9C, 9E, 9G, 91 allumée, un faisceau multiple dont la répartition de puissance est du type gaussien : maximale au centre et diminuant progressivement sur les bords. C'est pourquoi la puissance du rayonnement effectivement réçu par la préforme 2 ne correspond pas exactement à celle du diagramme représenté à gauche sur la figure 4, mais présente des variations continues entre : des maxima, localisés en des points centraux des tranches 4A, 4C, 4E, 4G, 41 éclairées, situés au droit des lignes médianes des zones 9A, 9C, 9E, 9G, 91 allumées correspondantes, et des minima, localisés en des points centraux des tranches 4B, 4D, 4F, 4H non éclairées, situés au droit de lignes médianes des zones 9B, 9D, 9F, 9H éteintes correspondantes. On a représenté sur la préforme 2 de la figure 4, en regard du diagramme de puissance situé à gauche, les tranches 4B, 4D, 4F, 4H S001 B072 FR / B1039 / TQD non éclairées en grisé, et les tranches 4A, 4C, 4E, 4G, 41 éclairées en blanc. Comme cela est visible sur le dessin, les tranches éclairées et non éclairées alternent le long de l'axe A du corps 4. On comprendra, à la lumière des explications qui précèdent, que ce dessin est schématique. En effet, l'alternance des tranches éclairées et non éclairées n'est pas aussi nette puisque la variation du rayonnement reçu par la préforme 2 est continue. Sur le diagramme de droite de la figure 4, en regard de la préforme, un thermogramme représente les variations de la température de paroi du corps 4, telle qu'exposé au rayonnement infrarouge du diagramme situé à gauche de la figure. Ce diagramme est représentatif de la puissance de rayonnement effectivement absorbée par la préforme 2. On constate que le thermogramme présente un profil sensiblement sinusoïdal, avec une alternance de pics 12 (c'est-à-dire de maxima) correspondant aux centres des tranches 4A, 4C, 4E, 4G, 41 éclairées, et de creux 13 (c'est-à-dire de minima) correspondant aux centres des tranches 4B, 4D, 4F, 4H non éclairées. Selon le type de diode retenu (c'est-à-dire selon la puissance nominale des diodes 8 et l'angle solide du faisceau 10), les réglages de puissance des zones 9A, 9C, 9E, 9G, 91 allumées et de distance de la préforme 2 à la matrice 9 sont choisis pour que la température correspondant aux pics 12 soit très supérieure à la température de transition vitreuse de la matière (qui est d'environ 80°C dans le cas du PET), et la température correspondant aux creux 13 soit supérieure à la température Tg de transition vitreuse, mais voisine de celle-ci. L'expression « très supérieure » signifie que la température de pic 12 est supérieure d'au moins 20% à la température de transition vitreuse ; le terme « voisine » signifie que la température de creux 13 n'est pas supérieure de 10% à la température de transition vitreuse. Par ailleurs, le col 3 n'étant pas éclairé (ou très peu, puisqu'isolé par la plaque), la température de paroi y est faible, c'est-à-dire voisine de la température ambiante. Ainsi, à l'issue de la chauffe le corps 4 de la préforme 2 présente une alternance de tranches chaudes (correspondant aux tranches 4A, 4C, 4E, 4G, 41 éclairées), dont la température de paroi (mesurée sensiblement sur une ligne médiane de la tranche) est très supérieure à S001 B072 FR / B1039 / TQD la température de transition vitreuse de la matière, et de tranches comparativement plus froides (correspondant aux tranches 4B, 4D, 4F, 4H non éclairées), dont la température (également mesurée sensiblement sur une ligne médiane de la tranche) est voisine de la température Tg de transition vitreuse. En d'autres termes, le corps 4 présente une alternance de tranches dont la déformabilité est élevée (les tranches chaudes) en raison de la température très supérieure à la température de transition vitreuse, et de tranches dont la déformabilité est faible (les tranches froides), en raison de la température voisine de la température de transition vitreuse. Une préforme 2 ainsi chauffée révèle des résultats surprenants lorsque le formage d'un récipient 14 est réalisé en expansion libre, c'est-à-dire qu'il n'est pas effectué au sein d'un moule muni d'une paroi latérale à l'empreinte d'un récipient. En pratique, le soufflage peut être : complètement libre (figure 5), c'est-à-dire sans aucune surface de guidage latérale ou inférieure contre laquelle pourrait venir s'appliquer la matière lors du formage, que ce soit au niveau du corps 4 ou du fond 5 du récipient 14, ou - partiellement libre, c'est-à-dire, malgré l'absence de toute paroi à l'empreinte du récipient, avec une surface contre laquelle le récipient peut localement prendre appui, tel que : un calibre cylindrique assurant le guidage axial et la limitation du diamètre de la bulle en développement, ou encore un fond 15 de moule configuré pour former sur le fond 5 du récipient une assise 16 (par exemple annulaire, comme illustré sur la figure 6) destinée à assurer la stabilité du récipient 14 posé sur une surface plane. En pratique, la préforme 2 chaude est simplement montée sur un support 17 auquel elle est suspendue par sa collerette 6. Puis un fluide sous pression (par exemple un gaz tel que de l'air, ou encore un liquide) est injecté dans la préforme 2 au moyen d'une tuyère 18 qui vient recouvrir le col 3 en venant s'appliquer de manière étanche sur le support. L'injection du fluide, à une pression convenable, provoque le soufflage du récipient 14. S001 B072 FR / B1039 / TQD On voit que ce récipient 14 final présente une alternance de zones 19 annulaires bulbeuses (ci-après dénommés bulbes), à concavité tournée vers l'intérieur du récipient 14, et de zones 20 annulaires cintrées (ou rétrécies, ci-après dénommées ceintures) à concavité tournée vers l'extérieur, dont le diamètre hors tout est inférieur à celui des bulbes 19. On note par conséquent une inversion de la courbure de la paroi du récipient 14 entre les bulbes 19 et les ceintures 20. On voit sur la figure 5, et plus précisément sur les vues de détail sur la droite, que : - les ceintures 20 présentent une épaisseur de paroi supérieure à celle des bulbes 19, les ceintures 20 présentent une extension axiale ou hauteur h1 très inférieure à celle h2 des bulbes, dans un rapport de 1 à 3 au moins (dans la partie inférieure du récipient 14 sur les figures), voire 1 à 5 (dans la partie supérieure du récipient 14) ; - l'épaisseur de paroi des bulbes 19 est sensiblement constante ; - a contrario, l'épaisseur de paroi des ceintures 20 est variable, les ceintures 20 présentant en section radiale une forme de croissant de lune, avec une épaisseur e maximale dans un plan P médian perpendiculaire à l'axe A du corps 4 ; l'épaisseur de paroi du récipient 14 au niveau du plan P médian des ceintures 20 est égale ou supérieure au double de l'épaisseur de paroi au niveau des bulbes 19 ; les ceintures 20 présentent toutes des diamètres Dl hors tout sensiblement égaux ; - de même !es bulbes présentent, à l'exception du col, des diamètres D2 hors tout sensiblement égaux, supérieurs à ceux des ceintures. Les bulbes 19 correspondent aux tranches 4A, 4C, 4E, 4G, 41 chaudes de la préforme, à déformabilité élevée ; les ceintures 20 correspondent aux tranches 4B, 4D, 4F, 4H froides, à faible déformabilité. On constate lors du soufflage que les tranches 4B, 4D, 4F, 4H froides (devenant les ceintures 20) agissent à la manière d'un guide axial pour le développement de la bulle qui, par déformation de la préforme 2 sous la pression du fluide injecté par le col 3, donne S001 B072 FR / B1039 / TQD progressivement sa forme au récipient 14 final. En effet, à mesure que la bulle se déploie, les ceintures 20 conservent leur assiette, c'est-à-dire qu'elles se maintiennent dans des plans perpendiculaires à l'axe A principal du corps 4 de la préforme 2, tout en s'écartant axialement les unes des autres à mesure que se développent les bulbes 19 qui les séparent progressivement. Les tranches 4B, 4D, 4F, 4H froides sont suffisamment déformables pour s'étirer convenablement radialement sous une pression moyenne (inférieure à 10 bars, voire environ 5 bars), et l'on constate, comme cela est illustré sur les figures 5 et 6, que l'augmentation du diamètre de la préforme 2 au niveau des ceintures 20 est assez important. En revanche, compte tenu de leur température de matière voisine de la température Tg de transition vitreuse, les tranches 4B, 4D, 4F, 4H froides ne sont pas suffisamment déformables pour s'étirer de manière sensible axialement. De fait, l'étirage axial est faible, inférieur à 50% (c'est-à-dire que les ceintures 20 du récipient présentent une hauteur inférieure à 1,5 fois la hauteur des tranches 4B, 4D, 4F, 4H froides de la préforme 2). On constate que l'épaisseur de paroi du récipient 14 au niveau des ceintures 20 est sensiblement égale (en fait à peine inférieure) à l'épaisseur de paroi de la préforme 2. In fine, la matière des ceintures 20 du récipient final est essentiellement mono-orientée dans la direction radiale, tandis que la matière des bulbes 20 est bi-orientée, à la fois radialement et axialement. Le rapport D1/D2 entre les diamètres Dl des ceintures 20 et les diamètres D2 des bulbes est compris entre 3/5 (notamment dans la partie supérieure du récipient 14, au niveau du col) et 4/5 (notamment dans la partie inférieure du récipient 14). Comme nous l'avons vu, le soufflage peut être totalement libre (figure 5), le récipient 14 présentant alors un fond 21 en forme de calotte sphérique en raison de son développement non contraint par une quelconque paroi. Le soufflage peut également être partiellement libre (figure 6), le fond 21 du récipient 14 étant conformé au moyen d'un fond de moule 15 disposé dans l'axe A de la préforme 2 et contre lequel la matière vient S001 B072 FR / B1039 / TQD s'appliquer en fin de soufflage. Dans l'exemple illustré, le fond de moule 15 présente une portion 22 centrale bombée (par exemple en forme de calotte sphérique) de manière à former sur le fond 21 du récipient une voûte 23 concave en saillie vers l'intérieur du récipient 14, et dont la périphérie forme une assise 16 annulaire par laquelle le récipient 14 peut reposer de manière stable sur une surface plane telle qu'une table. On récapitule ci-après les avantages notoires du procédé décrit ci-dessus, et de ses résultats. Premièrement, la chauffe sélective de la préforme 2 par rayonnement infrarouge de sources monochromatiques directives (tel que laser) est suffisamment précise pour obtenir des variations de température marquées entre des tranches alternativement chaudes et froides bien délimitées, contrairement à une chauffe classique telle que décrite dans le brevet français FR 2 703 944 précité où les variations de température sont extrêmement progressives. Comme nous l'avons vu, il est même possible de ne pas éclairer du tout certaines tranches de la préforme 2, qui, bien que s'échauffant par conduction thermique au voisinage des tranches éclairées, ne s'échauffent qu'à une température contrôlée à peine supérieure à la température Tg de transition vitreuse de la matière. La faible déformabilité de ces tranches 4B, 4D, 4F, 4H froides, associée à l'alternance de tranches 4B, 4D, 4F, 4H froides et de tranches 4A, 4C, 4E, 4G, 41 chaudes sur la préforme 2, permet d'assurer, lors du soufflage libre, un guidage axial précis de la bulle en expansion, sans déviation notable. Tel n'est pas le cas dans les soufflages libres ordinaires, tel que décrit dans le brevet français FR 2 848 906 (Sidel), où l'on note souvent des déviations de la bulle hors de l'axe, ce qui conduit à des récipients de forme non contrôlée (le plus souvent en forme générale de haricot). Deuxièmement, le soufflage libre ne se fait pas au détriment de la rigidité structurelle du récipient 14. De fait, la rigidité du récipient 14 décrit ci-dessus et illustré sur les figures 5 et 6 est exceptionnelle. Elle provient : - d'abord, de la forme annelée du récipient 14, avec son alternance de bulbes 19 et de ceintures 20 ; S001 B072 FR / B1039 / TQD des surépaisseurs de matière au niveau des ceintures 20, dont la résistance à la déformation (notamment à l'ovalisation) est très élevée ; des formes géométriques des bulbes 19, dont le développement non contraint conduit à une forme sphérique naturellement stable et résistante (notamment dans la direction axiale). Les essais le démontrent : la force d'écrasement nécessaire pour provoquer une déformation (notamment une ovalisation) du récipient 14 est très supérieure à la force ordinaire de prise en main du récipient 14 pour une utilisation normale (manipulation, stockage, débouchage, vidange). Le récipient 14 ainsi obtenu constitue une avancée majeure par rapport aux récipients obtenus par un soufflage libre ordinaire tel que décrit dans le brevet français FR 2 848 906 précité, dans lequel la stabilité mécanique des récipients est très faible, la moindre prise en main provoquant l'enfoncement de la paroi. Troisièmement, comme le démontrent les essais, grâce à la précision de la chauffe sélective, l'ensemble du processus de fabrication des récipients présente une excellente répétabilité, les éventuelles différences pouvant exister entre deux récipients 14 issus du même processus (avec des réglages identiques de rayonnement et de pression de soufflage) étant imperceptibles à l'oeil nu. On ne déplore donc aucune perte de qualité perçue en comparaison du soufflage réalisé en moule, le procédé étant par conséquent industrialisable à grande échelle. Quatrièmement, compte tenu du coût des moules et du temps passé à leur conception, leur installation et leur maintenance, l'absence de moule permet de réaliser de substantielles économies. Cet avantage apparaît latent dans le soufflage libre connu évoqué ci-dessus, mais les défauts d'aspect du récipient, inhérents au procédé employé, le limitaient à certains marchés où l'aspect du contenant n'est pas primordial. Au contraire, avec le procédé décrit ci-dessus, les récipients obtenus présentent un aspect qui, s'il peut faire l'objet de perfectionnements, est acceptable en tous points du globe, y compris sur les marchés où l'aspect du contenant est primordial. Cinquièmement, comme nous l'avons vu, le formage peut être réalisé à des pressions moyennes (inférieures à 10 bars, et même S001 B072 FR / B1039 / TQD d'environ 5 bars), qui sont très inférieures aux pressions élevées (supérieures à 20 bars) requises lorsque le formage est réalisé dans un moule (à défaut de quoi la prise de forme du récipient contre la paroi du moule n'est pas complète). Il en résulte de substantielles économies d'énergie, le soufflage pouvant être réalisé à partir de l'alimentation pneumatique ordinaire à 7 bars que l'on peut éventuellement détendre, tandis que le formage ordinaire requiert des lignes pneumatiques dédiées, consommatrices d'énergie et nécessitant de rigoureuses mesures de sécurité. S001 B072 FR / 81039 / TQD REVENDICATIONS1. Récipient (14) en matière thermoplastique présentant un corps s'étendant suivant un axe (A) principal, caractérisé en ce que le corps présente au moins une zone (20) annulaire cintrée, surépaissie. 2. Récipient (14) selon la revendication 1, caractérisé en ce que la zone (20) annulaire cintrée présente une épaisseur de paroi variable. 3. Récipient (14) selon la revendication 1 ou la revendication 2, caractérisé en ce qu'il comprend une alternance de zones (19) annulaires bulbeuses et de zones (20) annulaires cintrées, dont le diamètre hors tout est inférieur à celui des zones (19) bulbeuses. 4. Récipient (14) selon la revendication 3, caractérisé en ce que les zones (19) bulbeuses présentent une concavité tournée vers l'intérieur du récipient, tandis que les zones (20) cintrées présentent une concavité tournée vers l'extérieur du récipient (14). 5. Récipient (14) selon la revendication 3 ou la revendication 4, caractérisé en ce que les zones (20) cintrées présentent une épaisseur de paroi supérieure à celle des zones (19) bulbeuses. 6. Récipient (14) selon l'une des revendications 2 à 4, caractérisé en ce que les zones (20) cintrées présentent une extension axiale inférieure à celle des zones (19) bulbeuses. 7. Récipient (14) selon la revendication 6, caractérisé en ce que le rapport entre l'extension axiale des zones (20) cintrées et l'extension axiale des zones (19) bulbeuses est compris entre 1 et 5. 8. Récipient (14) selon l'une des revendications 3 à 7, caractérisé en ce que les zones (19) bulbeuses présentent une épaisseur de paroi sensiblement constante. 9. Récipient (14) selon l'une des revendications 3 à 8, caractérisé en ce que les zones (20) cintrées présentent localement une épaisseur de paroi égale ou supérieure au double de l'épaisseur de paroi des zones (19) bulbeuses. 10. Récipient (14) selon l'une des revendications 2 à 9, caractérisé en ce que les zones (20) cintrées présentent des diamètres hors tout sensiblement égaux. S001 B072 FR / B1039 / TQD